СПОСОБ ВОССТАНОВЛЕНИЯ ИЗНОШЕННЫХ ПОВЕРХНОСТЕЙ МЕТАЛЛИЧЕСКИХ ДЕТАЛЕЙ

1. Способ восстановления изношенных поверхностей металлических деталей, при котором на изношенную поверхность детали наносят покрытие электроэрозионным легированием (ЭЭЛ) металлическим электродом на режимах, обеспечивающих заданную шероховатость поверхности покрытия и определяемых энергией разряда, затем на полученную поверхность покрытия наносят, по крайней мере, один слой металлополимерного материала (МПМ), обеспечивают полимеризацию, по крайней мере, одного нанесенного слоя МПМ, после чего завершающий слой МПМ подвергают финишной обработке, отличающийся тем, что нанесенный слой МПМ перед полимеризацией армируют, по крайней мере, одним слоем, проволоки, при этом обеспечивают такую толщину нанесенного МПМ, при которой уровень погружения армирующей проволоки, по крайней мере, в один слой МПМ соответствует, по крайней мере, половине диаметра проволоки, формирующей, по крайней мере, один армирующий слой, затем, не дожидаясь застывания МПМ, нанесенного до погружения в него армирующей проволоки, продолжают наносить, по крайней мере, один слой МПМ до тех пор, пока полностью не покроют, по крайней мере, один слой армирующей проволоки.
2. Способ по п. 1, отличающийся тем, что при восстановлении мягкой антифрикционной изношенной поверхности детали типа тела вращения нанесенный слой МПМ перед полимеризацией армируют путем навивки на него проволоки, изготовленной из мягкого пластичного материала, например, меди, олова, баббита, серебра, оловянной бронзы.
3. Способ по п. 2, отличающийся тем, что проволоку навивают с шагом не менее 1,0-1,5 мм.
4. Способ по п. 1, отличающийся тем, что при восстановлении твердой износостойкой изношенной поверхности детали типа тела вращения нанесенный слой МПМ перед полимеризацией армируют путем размещения на нем с натягом пружины, выполненной из проволоки, изготовленной из твердого износостойкого материала, например, стали 65Г, 9ХВ2С, бериллиевой бронзы БрБ2, и прошедшей термообработку.
5. Способ по п. 4, отличающийся тем, что применяют пружину с шагом навивки не менее 1,0-1,5 мм.
6. Способ по п. 1, отличающийся тем, что при восстановлении мягкой антифрикционной изношенной плоской и/или криволинейной поверхности нанесенный слой МПМ перед полимеризацией армируют путем размещения на нем сетки, выполненной из проволоки, изготовленной из мягкого пластичного материала, например, меди, олова, баббита, серебра, оловянной бронзы.
7. Способ по п. 1, отличающийся тем, что при восстановлении твердой износостойкой изношенной плоской и/или криволинейной поверхности нанесенный слой МПМ перед полимеризацией армируют путем размещения на нем сетки, выполненной из проволоки, изготовленной из твердого износостойкого материала, например, стали 65Г, 9ХВ2С, бериллиевой бронзы БрБ2, и прошедшей термообработку.
8. Способ по любому из пп. 6, 7, отличающийся тем, что сетку прикрепляют за пределами восстанавливаемой поверхности, например, приваривают контактной сваркой.
9. Способ по любому из пп. 6-8, отличающийся тем, что применяют сетку с размерами ячейки не менее 1,0-1,5×1,0-1,5 мм.
10. Способ по пп. 6-9, отличающийся тем, что, в случае значительного износа восстанавливаемой поверхности, сетку накладывают повторно.
11. Способ по любому из предыдущих пунктов 1-10, отличающийся тем, что перед нанесением повторного слоя МПМ предыдущий слой МПМ после полимеризации зачищают и обезжиривают.